(57)【要約】【課題】  高感度でかつ炭化水素系溶媒に対して高い耐溶剤性を有する電子写真感光体を提供することである。【解決手段】    導電性基体上に、少なくとも電荷発生剤、電子輸送剤およびバインダ樹脂を含有した感光層を設けた単層型の電子写真感光体であって、前記バインダ樹脂が下記一般式（Ｉ）で表されるスチリルアミン構造を有する高分子化合物であり、かつ前記電子輸送剤は、無機性度を有機性度で割った値（Ｉ／Ｏ値）が０．５以上であることを特徴とする湿式現像用電子写真感光体。【化２１】2005309102.tif 000025（式中、ＲA、ＲB、ＲCはそれぞれ同一または異なる基であって、水素原子、炭素数８以下のアルキル基、炭素数８以下のフルオロアルキル基、ハロゲン原子、置換基を有していてもよいフェニル基を示す。）【選択図】なし【特許請求の範囲】
【請求項１】
導電性基体上に、少なくとも電荷発生剤、電子輸送剤およびバインダ樹脂を含有した感光層を設けた単層型の電子写真感光体であって、
前記バインダ樹脂が、下記一般式（Ｉ）で表されるスチリルアミン構造を有する高分子化合物であり、かつ前記電子輸送剤は、無機性度を有機性度で割った値（Ｉ／Ｏ値）が０．５以上であることを特徴とする湿式現像用電子写真感光体。
【化１】
2005309102.tif 000018
（式中、ＲA、ＲB、ＲCはそれぞれ同一または異なる基であって、水素原子、炭素数８以下のアルキル基、炭素数８以下のフルオロアルキル基、ハロゲン原子、置換基を有していてもよいフェニル基を示す。）
【請求項２】
前記バインダ樹脂が、下記一般式（１）で表される高分子化合物である請求項１記載の湿式現像用電子写真感光体。
【化２】
2005309102.tif 000019
｛式中、ＲA、ＲB、ＲCは請求項１で定義したとおりである。Ｒ1、Ｒ2、Ｒ3、Ｒ4はそれぞれ同一または異なる基であって、水素原子、炭素数１〜１２のアルキル基、炭素数１〜１２のフルオロアルキル基、アリール基を示す。ｑは０または１、Ｘは基：−Ｏ−、−Ｓ−、−ＣＯ−、−ＣＯＯ−、−(ＣＨ2) 2−、−ＳＯ−、−ＳＯ2−、−ＣＲ11Ｒ12−、−ＳｉＲ11Ｒ12−、−ＳｉＲ11Ｒ12−Ｏ−（式中、Ｒ11およびＲ12はそれぞれ同一または異なる基であって、水素原子、炭素数１〜８のアルキル基、置換もしくは無置換のアリール基またはトリフルオロメチル基を示し、さらにＲ11およびＲ12は互いに結合して環を形成して、置換基として炭素数１〜７のアルキル基を有することのある炭素数５〜１２のシクロアルキリデン基となっても良い。）を示す。Ｙは式：
【化３】
2005309102.tif 000020
を示す。ｍおよびｎはモル比で０＜ｍ／（ｍ＋ｎ）＜０.８の関係式を満たす。｝
【請求項３】
前記バインダ樹脂が下記一般式（２）で表される高分子化合物である請求項１記載の湿式現像用電子写真感光体。
【化４】
2005309102.tif 000021
｛式中、ＲA、ＲB、ＲCは請求項１で定義したとおりである。Ｒ1、Ｒ2、Ｒ3、Ｒ4、Ｘおよびｑは請求項２で定義したとおりである。ｋ＝０または１。ｍおよびｎはモル比で０＜ｍ／（ｍ＋ｎ）＜０.８の関係式を満たす。｝
【請求項４】
前記バインダ樹脂が下記一般式（３）で表される高分子化合物である請求項１記載の湿式現像用電子写真感光体。
【化５】
2005309102.tif 000022
｛式中、ＲA、ＲB、ＲCは請求項１で定義したとおりである。Ｒ1、Ｒ2、Ｒ3、Ｒ4、Ｘおよびｑは請求項２で定義したとおりである。Ｒ5およびＲ6はそれぞれ同一または異なる基であって、水素原子または炭素数８以下のアルキル基を示す。ｍおよびｎはモル比で０＜ｍ／（ｍ＋ｎ）＜０.８の関係式を満たす。｝
【請求項５】
前記バインダ樹脂が下記一般式（４）で表される高分子化合物である請求項１記載の湿式現像用電子写真感光体。
【化６】
2005309102.tif 000023
｛式中、ＲA、ＲB、ＲCは請求項１で定義したとおりである。Ｒ1、Ｒ2、Ｒ3、Ｒ4、Ｘおよびｑは請求項２で定義したとおりである。Ｒ7、Ｒ8およびＲ9はそれぞれ同一または異なる基であって、水素原子または炭素数８以下のアルキル基を示す。ｍおよびｎはモル比で０＜ｍ／（ｍ＋ｎ）＜０.８の関係式を満たす。｝
【請求項６】
前記バインダ樹脂が下記一般式（５）で表される高分子化合物である請求項１記載の湿式現像用電子写真感光体。
【化７】
2005309102.tif 000024
｛式中、ＲA、ＲB、ＲCは請求項１で定義したとおりである。Ｒ1、Ｒ2、Ｒ3、Ｒ4、Ｘおよびｑは請求項２で定義したとおりである。Ｒ10は水素原子または炭素数8以下のアルキル基または炭素数１６以下のアリール基を示す。ｋ＝０または１。ｍおよびｎはモル比で０＜ｍ／（ｍ＋ｎ）＜０.８の関係式を満たす。｝
【請求項７】
前記電荷発生剤が、無金属フタロシアニン、チタニルフタロシアニン、ヒドロキシガリウムフタロシアニンおよびクロロガリウムフタロシアニンから選ばれる少なくとも１種を有している請求項１〜６のいずれかに記載の湿式現像用電子写真感光体。
【発明の詳細な説明】
【技術分野】
【０００１】
本発明は、湿式（液体）現像に用いられる炭化水素系溶媒に対して耐溶剤性を有する湿式現像用電子写真感光体に関する。
【背景技術】
【０００２】
湿式現像方式は、一般にキャリヤーとして炭化水素系溶媒を用い、この炭化水素系溶媒に帯電したトナー粒子を分散させた現像液に、露光プロセスで静電潜像が形成された感光体を浸漬または接触させ、感光体の静電潜像と現像電極との間に形成される電界下で、トナーを電気泳動により静電潜像に付着させて現像する方式である。また、湿式現像方式に用いられるトナーは、粒径が０．１〜１μｍと乾式現像方式のトナー（粒径３〜１０μｍ）に比べて小さく、トナー粒子の総表面積が大きい。このため、トナー像の乱れが起きにくく、エッジ効果も減少するため、高解像度で、階調再現性のよい画像が得られるという利点がある。
【０００３】
しかしながら、湿式現像方式では、前述のように感光体は炭化水素系溶媒の現像液に浸漬または接触されるため、有機感光体表面にクラック等の外観変化が発生したり、感光体の感光層に含有されている電荷輸送剤（正孔輸送剤や電子輸送剤）などの低分子物質が炭化水素系溶媒に溶出し、このため帯電が低下したり、感度が悪化するといった現象が発生し、良好な画像が得られにくくなるという問題がある。
【０００４】
このような問題を解決し、炭化水素系溶媒に対する耐溶剤性に優れた感光体を提供することを目的に、特許文献１には、導電性支持体上に電荷発生剤、電子輸送剤およびバインダ樹脂を含有した感光層を設けた単層型感光体において、前記バインダ樹脂が、ジスチリルアミン化合物（電荷輸送剤）とポリカーボネート樹脂との共重合体であることを特徴とする液体現像用単層正帯電型有機感光体が記載されている。
【０００５】
この感光層を備えた感光体は、含有されるバインダ樹脂が炭化水素系溶媒に対して難溶であるため、浸漬させても感光体表面の外観変化がなく耐溶剤性に優れ、かつバインダ樹脂が電化輸送機能を有するために、高い感度が得られるとされている。しかしながら、上記感光層に含有される電子輸送剤は、炭化水素系溶媒に対する耐溶剤性が低いため、感光体の耐溶剤性が十分でないおそれがある。
【特許文献１】特開２００３−５７８５６号公報
【発明の開示】
【発明が解決しようとする課題】
【０００６】
本発明の課題は、高感度でかつ炭化水素系溶媒に対して高い耐溶剤性を有する電子写真感光体を提供することである。
【課題を解決するための手段】
【０００７】
本発明者らは、上記課題を解決すべく鋭意研究を重ねた結果、感光層に含まれるバインダ樹脂がスチリルアミン構造を有する高分子化合物である場合には、それ自体が電荷輸送機能を有し、かつこの感光層に含まれる電子輸送剤は、無機性度を有機性度で割った値（Ｉ／Ｏ値）が０．５以上であり、炭化水素系溶媒に対する耐溶剤性に優れ、炭化水素系溶媒に溶出しないため、高感度でかつ高い耐溶剤性を実現できるという新たな事実を見出し、本発明を完成するに至った。
【０００８】
すなわち、本発明における湿式現像用電子写真感光体は、導電性基体上に、少なくとも電荷発生剤、電子輸送剤およびバインダ樹脂を含有した感光層を設けたものであって、前記バインダ樹脂が下記一般式（Ｉ）で表されるスチリルアミン構造を有する高分子化合物であり、かつ前記電子輸送剤は、無機性度を有機性度で割った値（Ｉ／Ｏ値）が０．５以上であることを特徴とする。
【化８】
2005309102.tif 000002
（式中、ＲA、ＲB、ＲCはそれぞれ同一または異なる基であって、水素原子、炭素数８以下のアルキル基、炭素数８以下のフルオロアルキル基、ハロゲン原子、置換基を有していてもよいフェニル基を示す。）
【発明の効果】
【０００９】
本発明の湿式現像用電子写真感光体は、バインダ樹脂が前記一般式（Ｉ）で表されるスチリルアミン構造を有する高分子化合物であり、かつ電子輸送剤は無機性度を有機性度で割った値（Ｉ／Ｏ値）が０．５以上であるので、感光体を液体現像剤中に浸漬して画像形成を行う湿式現像方式であっても、高い感度を示しかつ耐溶剤性に優れ、長期にわたり高画質の画像を得ることができるという効果がある。
【発明を実施するための最良の形態】
【００１０】
本発明の単層型電子写真感光体は、導電性基体上に、少なくとも電荷発生剤、電子輸送剤およびバインダ樹脂を含有した感光層を設けたものである。
【００１１】
＜電荷発生剤＞
電荷発生剤としては、例えば無金属フタロシアニン、チタニルフタロシアニン、ヒドロキシガリウムフタロシアニン、クロロガリウムフタロシアニン、α−チタニルフタロシアニン、Ｙ−チタニルフタロシアニン、Ｖ−ヒドロキシガリウムフタロシアニンなどのフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料などが挙げられる。これらの電荷発生剤は、所望の領域に吸収波長を有するように、単独または２種以上をブレンドして使用することができる。
【００１２】
特に、本発明では、無金属フタロシアニン（下記構造式ＣＧＭ−１）、チタニルフタロシアニン（下記構造式ＣＧＭ−２）、ヒドロキシガリウムフタロシアニン（下記構造式ＣＧＭ−３）およびクロロガリウムフタロシアニン（下記構造式ＣＧＭ−４）から選ばれる少なくとも１種を電荷発生剤として用いるのが好ましい。
【化９】
2005309102.tif 000003
【００１３】
＜電子輸送剤＞
電子輸送剤としては、例えばジフェノキノン誘導体、ベンゾキノン誘導体、ナフトキノン誘導体、アントラキノン誘導体、マロノニトリル誘導体、チオピラン誘導体、チオキサントン誘導体（２,４,８−トリニトロチオキサントン等）、フルオレノン誘導体（３,４,５,７−テトラニトロ−９−フルオレノン誘導体等）、アントラセン誘導体、アクリジン誘導体、ジニトロベンゼン、ジニトロアントラセン、ジニトロアクリジン、無水コハク酸誘導体、無水マレイン酸誘導体、ジブロモ無水マレイン酸誘導体などの、電子受容性を有する化合物が挙げられる。これらの電子輸送剤は単独でまたは２種以上をブレンドして用いてもよい。
【００１４】
本発明では、例えば、後述するＥＴＭ−１〜５などで表されるナフトキノン誘導体を電子輸送剤として使用するのが単層型感光体の電気特性を満足するうえで好ましい。
【００１５】
また、前記電子輸送剤は、無機性度を有機性度で割った値（Ｉ／Ｏ値）が０．５以上であるのが感光体の炭化水素系溶媒に対する耐溶剤性の面で好ましい。
ここで、無機性度を有機性度で割った値（以下、Ｉ／Ｏ値）とは、各種有機化合物の極性を有機概念的に取り扱った値であり、例えばＫＵＭＡＭＯＴＯ  ＰＨＡＲＭＡＣＥＵＴＩＣＡＬ  ＢＵＬＬＥＴＩＮ、第１号、第１〜１６項（１９５４年）；化学の領域、第１１巻、第１０号、７１９〜７２５頁（１９５７年）；フレグランスジャーナル、第３４号、第９７〜１１１頁（１９７９年）；フレグランスジャーナル、第５０号、第７９〜８２頁（１９８１年）；などの文献に詳細に説明されている。
これらの文献によると、Ｉ／Ｏ値は、炭素１個の有機性度を２０とし、これに対する各種極性基の無機性度（Ｉ）および有機性度（Ｏ）の値を下記表１のように定め、ついで、化合物中の無機性度（Ｉ）の総和と有機性度（Ｏ）の総和との比から算出できる。
【表１】
2005309102.tif 000004
なお、上記の表１において、Ｒ４は主にアルキル基を示し、Φは主にアルキル基もしくはアリール基を示す。
【００１６】
Ｉ／Ｏ値の概念は、有機化合物の性質を、イオン結合性を示す「無機性基」と、共有結合性を示す「有機性基」とに分別し、すべての有機化合物を有機軸および無機軸と名付けられた直行座標上に１点ずつ位置づけて表したものである。
【００１７】
上記無機性度は、有機化合物が有している種々の置換基や結合等の沸点への影響力の大小を、水酸基を基準に数値化したものである。具体的には、直鎖アルコールの沸点曲線と直鎖パラフィンの沸点曲線との距離を炭素数５の付近で取ると約１００℃になるので、水酸基１個の影響力を数値で１００と定め、この数値に基づいて、各種置換基あるいは各種結合などの沸点への影響力を数値化した値が、有機化合物が有している置換基の無機性度である。例えば、上記表１に示されているとおり、−ＣＯＯＨ基の無機性度は１５０であり、２重結合の無機性度は２である。
【００１８】
一方、上記有機性度は、分子内のメチレン基を単位とし、そのメチレン基を代表する炭素原子の沸点への影響力を基準に定めたものである。すなわち、直鎖飽和炭化水素の炭素数５〜１０付近では、炭素原子が１個加わることによる沸点上昇の平均値は２０℃である。ついで、これを基準に炭素原子１個の有機性度を２０と定め、この値に対する各種置換基や結合等の沸点への影響力を数値化した値が有機性度である。例えば、上記表１に示されているとおり、ニトロ基（−ＮＯ２）の有機性度は７０である。
【００１９】
ついで、下記一般式ＥＴＭ−２で表されるナフトキノン誘導体のＩ／Ｏ値を算出する例を示す。
【化１０】
2005309102.tif 000005
［有機性度（Ｏ）］
上記一般式ＥＴＭ−２は、有機性度２０の炭素原子を２３個、有機性度７０のニトロ基を１個それぞれ有しており、これらの総和は２０×２３＋７０×１＝５３０である。
［無極性度（Ｉ）］
一般式ＥＴＭ−２は、無極性度６０のナフタレン環を１個、無極性度１５のベンゼン環を２個、無極性度６５のケトン基を３個、無極性度７０のニトロ基を１個それぞれ有しており、これらの総和は６０×１＋１５×２＋６５×３＋７０×１＝３５５である。
［Ｉ／Ｏ値］
上記有機性度と無機性度より、一般式ＥＴＭ−２のＩ／Ｏ値は３５５／５３０＝０．６６９８となる。
【００２０】
なお、上記Ｉ／Ｏ値は電子輸送剤の極性を示す指標となるものであり、Ｉ／Ｏ値が０．５未満であると、感光体の炭化水素系溶媒に対する耐溶剤性が低下する傾向にあり、好ましくない。
【００２１】
＜バインダ樹脂＞
本発明の電子写真感光体に使用可能なバインダ樹脂は、前記一般式（Ｉ）で表されるスチリルアミン構造を有する高分子化合物である。スチリルアミン化合物は電荷輸送物質として知られている。また、スチリルアミン構造を有する高分子化合物としては、種々な高分子化合物が使用できるが、特にポリカーボネート樹脂であるのがよく、とりわけ前記スチリルアミン構造を有する共重合ポリカーボネート樹脂であるのが好ましい。
【００２２】
このような共重合ポリカーボネートとしては、例えば前記一般式（１）〜（５）などで表される共重合ポリカーボネート樹脂が挙げられる。これらの共重合ポリカーボネート樹脂は、モル比においてｍ／（ｍ＋ｎ）が０．８未満であるのがよく、ｍ／（ｍ＋ｎ）が０．８を超えると電荷（正孔）輸送機能が低下するため、電荷輸送物質の添加量が多くなり、これに伴い該電荷輸送物質の溶出量が多くなるため好ましくない。
【００２３】
前記一般式（１）〜（５）の共重合ポリカーボネート樹脂で代表されるスチリルアミン構造（Ｉ）を有する前記高分子化合物は、粘度平均分子量が１，０００〜４００，０００、好ましくは５，０００〜１００，０００であるのがよい。
このような本発明にかかる高分子化合物は、例えば特開平５−２３０２０２号公報、特開平９−１２７７１３号公報に記載されているような合成法を用いて合成することができる。高分子化合物が共重合体の場合、この共重合体はランダム共重合体およびブロック共重合体のいずれでもよい。
【００２４】
また、本発明における感光層のバインダ樹脂として、前記高分子化合物を他のバインダ樹脂と併用して用いることもできる。この場合、本発明にかかる前記高分子化合物はバインダ樹脂総量の３０重量％以上、好ましくは５０重量％以上の割合で含有させるのがよい。
【００２５】
＜感光層＞
本発明における感光層は単層型である。この単層型感光層は、上記した電荷発生剤、電荷輸送剤およびバインダ樹脂を同一層に含有した単一の感光層で構成されるものである。この単層型感光層は、層構成が簡単で生産性に優れており、層を形成する際の被膜欠陥を抑制でき、相間の界面が少なく光学的特性を向上できるという利点がある。
前記感光層の膜厚は5〜１００μｍ、好ましくは１０〜５０μｍである。電荷発生剤はバインダ樹脂総量に対して０．１〜５０重量％、好ましくは０．５〜３０重量％の割合で含有させるのがよい。また、電子輸送剤はバインダ樹脂総量に対して１〜１００重量％、好ましくは５〜８０重量％の割合で含有させるのがよい。
【００２６】
さらに、本発明では正孔輸送剤を前記感光層に含有させてもよい。このような正孔輸送剤としては、例えばＮ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾールなどのオキサジアゾール系化合物、９−（４−ジエチルアミノスチリル）アントラセンなどのスチリル系化合物、ポリビニルカルバゾールなどのカルバゾール系化合物、有機ポリシラン化合物、１−フェニル−３−（ｐ−ジメチルアミノフェニル）ピラゾリンなどのピラゾリン系化合物、ヒドラゾン系化合物、インドール系化合物、オキサゾール系化合物、イソオキサゾール系化合物、チアゾール系化合物、チアジゾール系化合物、イミダゾール系化合物、ピラゾール系化合物、トリアゾール系化合物などの含窒素環式化合物や、縮合多環式化合物などが挙げられる。正孔輸送剤はバインダ樹脂総量に対して０〜３５重量％、好ましくは０〜２５重量％の割合で含有させるのがよい。
【００２７】
感光層には、前記した成分のほかに、画像形成に悪影響を与えない範囲で、種々の添加剤を配合することができる。このような添加剤としては、例えば酸化防止剤、ラジカル捕捉剤、一重項クエンチャー、紫外線吸収剤などの劣化防止剤、軟化剤、可塑剤、表面改質剤、増量剤、増粘剤、分散安定剤、ワックス、アクセプター、ドナーなどが挙げられる。また、感度を向上させるために、例えばテルフェニル、ハロナフトキノン類、アセナフチレン等の公知の増感剤を電荷発生剤と併用してもよい。
【００２８】
＜導電性基体＞
導電性基体としては、導電性を有する各種の材料が使用可能であり、例えば鉄、アルミニウム、銅、スズ、白金、銀、バナジウム、モリブデン、クロム、カドミウム、チタン、ニッケル、パラジウム、インジウム、ステンレス鋼、真鍮などの金属単体、上記金属が蒸着もしくはラミネートされたプラスチック材料、さらにヨウ化アルミニウム、酸化スズ、酸化インジウムなどで被覆されたガラスなどが挙げられる。導電性基体と感光層との間には、感光体の特性を阻害しない範囲でバリア層が形成されていてもよい。また、感光層の表面には保護層が形成されていてもよい。
【００２９】
導電性基体は、使用する画像形成装置の構造に合わせてドラム状、シート状などの形態で使用される。この導電性基体は充分な機械的強度を有しているのが好ましい。単層型の感光層を形成するには、電荷発生剤および電荷輸送剤をそれぞれバインダ樹脂（前記した一般式（Ｉ）で表されるスチリルアミン構造を有する高分子化合物）および適当な溶媒と共に、ロールミル、ボールミル、アトライタ、ペイントシェーカー、超音波分散機などを用いて混合して分散液を調製し、これを公知の手段により塗布して乾燥させればよい。
【００３０】
前記分散液を調製するための溶媒としては、例えばメタノール、エタノール、イソプロパノール、ブタノールなどのアルコール類、ｎ−ヘキサン、オクタン、シクロヘキサンなどの脂肪族炭化水素、ベンゼン、トルエン、キシレンなどの芳香族炭化水素、ジクロロメタン、ジクロロエタン、四塩化炭素、クロロベンゼンなどのハロゲン化炭化水素、ジメチルエーテル、ジエチルエーテル、テトラヒドロフラン、エチレングリコールジメチルエーテル、ジエチレングリコールジメチルエーテル、ジオキサン、ジオキソランなどのエーテル類、アセトン、メチルエチルケトン、シクロヘキサノンなどのケトン類、酢酸エチル、酢酸メチルなどのエステル類、ジメチルホルムアルデヒド、ジメチルホルムアミド、ジメチルスルホキシドなどが挙げられる。これらの溶媒は単独で使用するほか、２種以上を混合して用いてもよい。さらに、電荷発生剤および電荷輸送剤の分散性、感光体表面の平滑性を良くするために、界面活性剤、レベリング剤などを使用してもよい。
【００３１】
次に実施例および比較例を挙げて本発明の湿式現像用電子写真感光体を説明するが、本発明は以下の実施例のみに限定されるものではない。以下の実施例および比較例で使用したバインダ樹脂、電子輸送剤および電荷発生剤は以下の通りである。
【００３２】
＜バインダ樹脂＞
（１）実施例で使用したバインダ樹脂
【化１１】
2005309102.tif 000006
粘度平均分子量＝６０，０００
【化１２】
2005309102.tif 000007
粘度平均分子量＝４５，０００
【化１３】
2005309102.tif 000008
粘度平均分子量＝４９，５００
【化１４】
2005309102.tif 000009
粘度平均分子量＝５０，５００
【化１５】
2005309102.tif 000010
粘度平均分子量＝５０，５００
（２）比較例で使用したバインダ樹脂
【化１６】
2005309102.tif 000011
Ｒｅｓｉｎ−１の粘度平均分子量＝４８，５００
【００３３】
＜電子輸送剤（ＥＴＭ）＞
（１）実施例で使用した電子輸送剤
【化１７】
2005309102.tif 000012
（２）比較例で使用した電子輸送剤
【化１８】
2005309102.tif 000013
【００３４】
＜正孔輸送剤（ＨＴＭ）＞
【化１９】
2005309102.tif 000014
【００３５】
＜電荷発生剤（ＣＧＭ）＞
【化２０】
2005309102.tif 000015
【００３６】
［実施例１〜６］
［比較例１〜５］
（単層型感光体の作製）
バインダ樹脂、電荷発生剤および電子輸送剤を表２に示す組み合わせで用いた。すなわち、表２に示す電荷発生剤（ＣＧＭ−１または２）を下記に示す所定量で用い、これに表２に示す電子輸送剤（ＥＴＭ−１〜５、比較ＥＴＭ−６〜１０）を５０重量部、バインダ樹脂として共重合ポリカーボネート樹脂 （ＣＴＰｏｌｙｍｅｒ−１）を１５０重量部、レベリング剤としてジメチルシリコンオイル（信越化学工業社製の商品名「ＫＦ−９６−５０ＣＳ」）を０.１重量部および溶媒としてテトラヒドロフランを７５０重量部の割合で加え、超音波分散機にて５０時間混合分散して単層型感光層用塗布液を調製した。ついで、この塗布液を、アルミニウム素管（外径３０ｍｍ、長さ２５４ｍｍ）上に塗布した後、１３０℃で３０分間熱風乾燥することにより膜厚２２μｍの単層型電子写真用感光体を作製した。
【００３７】
（電荷発生剤の添加量）
ＣＧＭ−１（Ｘ型無金属フタロシアニン）：４重量部
ＣＧＭ−２（Ｙ型チタニルフタロシアニン）：２重量部
なお、チタニルフタロシアニン（ＣＧＭ−２）を使用する場合には、該チタニルフタロシアニン２重量部に分散補助剤としてピグメントオレンジ（Ｐｉｇｍｅｎｔ  Ｏｒａｎｇｅ）１６（ＣＧＭ−５）を２重量部の割合で添加した。
【００３８】
次に、炭化水素系溶媒（エクソン化学社製の商品名「ノーパ１２」）を５００ｍＬのメスシリンダーに入れ、ついで、この炭化水素系溶媒中に上記で得られた感光体ドラムを７００時間浸漬した後、感光体ドラムの感度変化および感光体ドラム表面の外観変化について評価した。また、浸漬後の炭化水素系溶媒の吸光度を測定して、炭化水素系溶媒中の電子輸送剤の溶出量を評価した。評価方法を以下に示し、結果を表２に示す。
【００３９】
（感度変化）
ＧＥＮＴＥＣ社製のドラム感度試験機を用いて感光体ドラム表面を８５０Ｖに帯電させた後、ハロゲンランプの光からハンドパルスフィルターを用いて取り出した波長７８０ｎｍの単色光（半値幅：２０ｎｍ、光量：１．０μＪ／ｃｍ2）を露光（照射時間：５０ｍｓｅｃ）した。そして、露光開始から３３０ｍｓｅｃ経過した時点での表面電位（残留電位）を測定し、これを感度（明電位）とした。明電位は、初期の電位（８５０Ｖ）と露光後の残留電位との差が大きいほど、感光体が高感度であることを示している。この明電位は初期（浸漬前）と浸漬後にそれぞれ測定し、これらの差（浸漬後の明電位−初期の明電位）を感度変化とした。
【００４０】
（外観変化）
浸漬後の感光体ドラムの外観変化を目視にて評価した。
＜外観変化の評価基準＞
○：外観変化は見られない。
△：外観変化（色調が薄い）が見られる。
×：外観変化（クラック）が見られる。
【００４１】
（溶出量）
電子輸送剤を所定濃度にて炭化水素系溶媒に溶解させ、ＵＶ測定により、前記電子輸送剤のピーク波長での濃度−吸光度検量線を作成した。ついで、感光体を浸漬した炭化水素系溶媒のＵＶ測定を行い、前記検量線を用いて電子輸送剤のピーク波長での吸光度から溶出量を算出した。溶出量は、値が小さいほど感光体の耐溶剤性が高いことを示している。
上記の結果を表２に、また溶出量の結果を図１に示す。
【００４２】
【表２】
2005309102.tif 000016
【００４３】
表２および図１から明らかなように、実施例１〜６では本発明のバインダ樹脂および電子輸送剤を用いることにより、浸漬試験前後で感度変化が極めて小さく、感光体ドラムの外観変化が無く、電子輸送剤の溶出も極めて少ないことがわかる。これに対して比較例１〜５では、浸漬試験前後で著しい感度変化、外観変化（色調が薄い）および溶出が生じており、耐溶剤性に劣ることがわかる。
【００４４】
［実施例７〜１１］
バインダ樹脂、電荷発生剤および電子輸送剤を表３に示す組み合わせで用いた以外は、実施例１〜６と同様にして、単層型電子写真用感光体を作製した。ついで、得られたこの感光体について、実施例１〜６と同様にして、感度変化、感光体ドラム表面の外観変化および溶出量について評価した。その結果を表３に示す。
【００４５】
［比較例６］
正孔輸送剤（ＨＴＭ−１）を６０重量部加え、バインダ樹脂としてＲｅｓｉｎ−１を９０重量部加え、電荷発生剤および電子輸送剤を表３に示す組み合わせで用いた以外は、実施例１〜６と同様にして、単層型電子写真用感光体を作製した。ついで、得られたこの感光体について、実施例１〜６と同様にして、感度変化、感光体ドラム表面の外観変化および溶出量について評価した。その結果を表３に示す。
【００４６】
【表３】
2005309102.tif 000017
【００４７】
表３から明らかなように、実施例７〜８では本発明のバインダ樹脂および電子輸送剤を用いることにより、浸漬試験前後で感度変化が極めて小さく、感光体ドラムの外観変化が無く、電子輸送剤の溶出も極めて少ないことがわかる。これに対して比較例６では、浸漬試験前後で著しい感度変化、外観変化（クラック）および溶出が生じており、耐溶剤性に劣ることがわかる。
【図面の簡単な説明】
【００４８】
【図１】実施例１〜６および比較例１〜５の溶出量を示すグラフである。
【図１】
2005309102.tif 000026